ТКАНЬ ПЛАЩЕВАЯ

Полезная модель относится к текстильной промышленности, а именно к производству плащевых тканей, изготовленных способом ткачества и предназначенных для изготовления летних мужских и женских курток, плащей, костюмов, а также для изготовления спецодежды .
Известна ткань кислотнозащитная, выполненная переплетением основных и уточных нитей из полиэфирнохлопковой пряжи в соотношении 67 : 33 при плотности нитей в ткани на 10 см по основе 280 350, а по утку 180 - 200, причем в качестве основных нитей используют крученную пряжу линейной плотности 14,8 текс х 2, а в качестве уточных нитей используют одиночную пряжу линейной плотности 25 - 30 текс./Свидетельство на полезную модель N 1692 Ткань кислотнозащитная, опубликованное в бюллетене ПМПО № 2,1996/.
Данная ткань очень трудоемка в производстве, сравнительно дорогая за счет использования дорогого сырья, так как в качестве основных нитей используют крученную пряжу. Кроме того эта ткань обладает низкими эстетическими свойствами, так как во время эксплуатации этой ткани на ее поверхности образуется ворсистость, а затем пилли, которые представляют собой закатанные в комочки концы волокон.
Известна ткань масло-, нефте-, водозащитная, выполненная переплетением основных и уточных нитей из крученной или одиночной /в утке/ полиэфирно - вискозной и полиэфирнохлопковой пряжи в соотношении 67 : 33 с линейной плотностью пряжи 14,8 текс х 2 - 25 текс, при плотности нитей в ткани на 10 см по основе 280 - 430,по утку 170 - 260./Свидетельство на полезную модель N 2818 Ткань
МПК 6 D 03 D 15/00
масло-,нефте-,водозащитная, опубликованное в бюллетене ПМПО N 9, 1996/.
Данная ткань также трудоемка в изготовлении и обладает низкими прочностными показателями по утку и плохими гигиеническими свойствами за счет большого выхода уточных нитей с содержанием синтетического волокна на изнаночную сторону.
В основу настоящей полезной модели была положена задача разработать конструкцию плащевой ткани, в которой основа и уточная нити были бы выполнены из таких материалов, чтобы можно было получить ткань с улучшенными эксплуатационными свойствами, с лучшими эстетическими свойствами и с высокими гигиеническими показателями.
Поставленная задача решается за счет того, что предложена ткань плащевая, выполненная переплетением основных нитей и уточных нитей из полиэфирнохлопковой пряжи в соотношении 67 : 33, в которой новым является то, что основные нити выполнены из полиэфирных комплексных пневмосоединенных нитей с линейной плотностью 11,0 текс при плотности нитей в ткани на 10 см по основе 355 377, а по утку 201 - 213, при этом ткань выполнена саржевым переплетением с одновременным прокладыванием двух уточных нитей в зев.
Данная ткань менее трудоемка в процессе производства и более экономична по используемому сырью благодаря использованию в качестве основных нитей полиэфирных комплексных пневмосоединенных нитей.
Ткань имеет блестящую гладкую и ровную поверхность и практически не пиллингуется, что значительно повышает эстетические свойства ткани.
Саржевое переплетение с одновременным прокладыванием двух уточных нитей в зев позволяет получить ткань с более высокими прочностными показателями по утку а также улучшить гигиенические
свойства ткани за счёт большего выхода уточных нитей с содержанием натурального волокна на изнаночную сторону, а синтетического волокна - на лицевую сторону.
Новым является также то, что в качестве уточных нитей используют одиночную пряжу линейной плотности 29,4 текс.
Использование таких уточных нитей позволяет получить ткань с необходимой мягкостью, пластичностью.
Новым является так же то, что содержание волокон в ткани составляет, %
-полиэфирные волокна - 76,
-хлопковые волокна - 24.
Благодаря большому содержанию полиэфирных волокон ткань обладает высокими износостойкими свойствами.
Сущность настоящей полезной модели станет более понятной при рассмотрении нижеследующих примеров ее осуществления со ссылкой на прилагаемые чертежи, на которых изображено:
Фиг. 1 - схема переплетения нитей Фиг. 2 - продольный разрез
В таблице представлены физико - механические показатели ткани с различными плотностями по основе и утку, с разной линейной плотностью пряжи и с разным процентным содержанием волокон по основе и утку.
7/fO ///
- 3 ПРИМЕР 1.
Заявляемая плащевая ткань саржевого переплетения из нитей п/эфирных комплексных пневмосоединенных в основе (1) и пряжи полиэфирнохлопковой в утке (2) выработана на пневматических ткацких станках с эксцентриковым зевообразовательным механизмом.
Процессы беления, мерсеризации, крашения и заключительной отделки осуществлялись по разработанной на предприятии технологии на комплекте оборудования, предназначенного для отделки полиэфирно-хлопковых тканей шириной 150 см.
В качестве основы (1) ткани использована нить п/эфирная комплексная пневмосоединенная линейной плотности 11.0 текс с количеством одиночных нитей 6000 шт. Использование данного сырья в основе (1) позволяет повысить эффективность процесса выработки ткани ввиду снижения затрат, связанных с исключением процессов кручения по сравнению с пряжей (прототипы).
Ткань, выработанная с использованием вышеуказанных нитей отличается хорошей технологичностью, высокими эстетическими и потребительскими свойствами, в частности, блестящей гладкой и ровной поверхностью, практически непиллингуемую. Синтетические нити в основе придают заявляемой ткани устойчивость к истиранию, формоустойчивость, малую усадку, т.е. высокие потребительские свойства.
В качестве уточных нитей (2) используют пряжу полиэфирно-хлопковую суровую одиночную кардную с пневмомеханических прядильных машин, линейная плотность пряжи 29.4 текс.
Использование в утке (2) смешанной пряжи придает заявляемой ткани необходимую мягкость, пластичность, мягкое приятное туше и гигиеничность.
Ткань выполнена саржевым переплетением 2/1 с одновременным прокладыванием двух уточных (2) нитей в зев, что дает возможность получить более ровную поверхность ткани за счет того, что увеличивается выход на лицевую сторону ткани основных полиэфирных комплексных нитей,а также улучшить гигиенические свойства ткани за счет большего выхода уточных нитей с содержанием натурального волокна на изнаночную сторону ткани.
Заявляемая ткань обладает высокими износостойкими свойствами, что обусловлено большим содержанием (76%) синтетического волокна в ткани.
Такое соотношение и состав применяемого сырья, строение ткани оптимально обеспечивает наилучшие потребительские свойства ткани (табл. пример 1).
В зависимости от вида заключительной отделки (антистатической, масло, нефте, водоотталкивающей, несминаемой, каландрированной) заявляемая плащевая ткань может быть использована для изготовления летних мужских и женских курток, плащей, костюмов, а также для спецодежды.
ПРИМЕР 2.
Аналогичен примеру 1, но в качестве основных нитей использована пряжа полиэфирнохлопковая в соотношении 67:33 линейной плотности 29.4 текс, при этом содержание волокон в ткани составляет:
-полиэфирные волокна 67%,
-хлопковые волокна 33%.
При сравнении с заявляемой указанная ткань менее технологична из-за повышения обрывности на ткацких станках в связи с использованием одиночной пряжи в основе, кроме того значительно снижаются разрывные нагрузки, ухудшается внешний вид из-за повышенной пиллингуемости.
ПРИМЕР 3.
Аналогичен примеру 2, но увеличены плотности ткани по основе и утку. При сравнении с заявляемой указанная ткань менее технологична, уступает по прочностным показателям даже при увеличенных плотностях, кроме того повышается пиллингуемость ткани ввиду использования одиночной пряжи.
ПРИМЕР 4.
Аналогичен примеру 1, но линейная плотность полиэфирно-хлопковой пряжи снижена до 18.5 текс, при этом содержание волокон в ткани составляет:
-полиэфирное волокно - 79%,
-хлопковое волокно - 21%.
Указанная ткань уступает заявляемой по гигиеническим и абсорбционным свойствам в связи со снижением содержания натурального волокна в ткани, уменьшается разрывная нагрузка по утку, ухудшаются потребительские свойства.
Заявляемая ткань обладает лучшими эксплуатационными характеристиками, такими как разрывная нагрузка, поверхностная плотность, лучшими эстетическими свойствами, так как ткань имеет блестящую гладкую и ровную поверхность, которая практически не пиллингуется, и лучшими гигиеническими свойствами.